(57)【要約】      （修正有）【課題】顔料分散組成物に使用したときに、優れた画像濃度、分散性および保存安定性を発揮するとともに、耐マーカー性や耐擦過性に優れるインク塗膜を形成し得るポリウレタン樹脂付着顔料を提供する。【解決手段】アニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させてなる、分子中に尿素結合を有し末端に水酸基を有する水分散性ポリウレタン樹脂（III）と、表面に酸性基を有する顔料（IV）とを水性媒体中で接触させてなることを特徴とするポリウレタン樹脂付着顔料である。【選択図】なし【特許請求の範囲】
【請求項１】
アニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させてなる、分子中に尿素結合を有し末端に水酸基を有する水分散性ポリウレタン樹脂（III）と、表面に酸性基を有する顔料（IV）とを水性媒体中で接触させてなることを特徴とするポリウレタン樹脂付着顔料。
【請求項２】
前記表面に酸性基を有する顔料（IV）が、表面に酸性基を有する自己分散型顔料である請求項１に記載のポリウレタン樹脂付着顔料。
【請求項３】
前記表面に酸性基を有する顔料（IV）が、表面に酸性基を有する自己分散型カーボンブラックである請求項１に記載のポリウレタン樹脂付着顔料。
【請求項４】
請求項１〜請求項３に記載のポリウレタン樹脂付着顔料を含むことを特徴とする顔料分散組成物。
【請求項５】
請求項１〜請求項３に記載にポリウレタン樹脂付着顔料を含むことを特徴とするインクジェットインキ組成物。
【発明の詳細な説明】
【技術分野】
【０００１】
本発明は、ポリウレタン樹脂付着顔料、顔料分散組成物およびインクジェットインキ組成物に関する。
【背景技術】
【０００２】
近年、水性インキはその安全性と環境負荷が少ないことから幅広い分野で有機溶剤系インキに取って代わり普及している。特にビジネス用途などではオフィスにおいて各種印刷に使用されるインクとして臭いのない水性色材が必要不可欠であり、産業用途でも作業環境、インキや塗料の取り扱いの安全性、廃液処理の問題から有機溶剤の使用量をできる限り低減する傾向が強まっている。
また、水性着色材は、有機溶剤型着色材に比べ、製造時に防爆設備、排気設備、有機溶剤回収装置などの特別な装置が要らず製造コストが安価であることも普及の要因となっている。
【０００３】
水性着色材としては主に染料と顔料の二つが用途に応じて使い分けられており、染料は階調性に優れ高解像度の画像形成がしやすい反面、耐光性が顔料と比べて悪く実用上問題がある。これに対して顔料は染料に対して分散性は劣るが、耐水性、耐光性が極めて優れており、分散技術の進歩により顔料インクが数多く提供されてきている。
【０００４】
印刷製版を経て印刷されるグラビアインキ、オフセット印刷用の水性リキッドインクも開発されているが、水性インクを用いるオフィス向けの記録方法として最も普及し始めているものはインクジェット記録方法である。
【０００５】
インクジェット記録方法は、微細なノズルヘッドからインク液滴を吐出して、文字や画像を紙などの記録媒体の表面に記録する方法であり、非接触で記録することにより、普通紙をはじめ多種多様な記録媒体にフルカラーで印刷版をおこすことなくオンデマンドで容易に印刷可能であることから広く普及し始めている。
【０００６】
インクジェット記録方法を採用したインクジェットプリンターは、微細なノズルヘッドからインク液滴を吐出して、文字や画像を紙などの記録媒体の表面に記録する方法であり、代表的な記録方式としてバブルジェット（登録商標）方式とピエゾ方式とがある。前者はノズルヘッドまで導いたインクをヒーターで瞬間的に加熱して泡を発生させ、その泡による体積膨張でインク液を断続的に吐出する記録方式であり、後者は電歪素子(圧電素子)を用いて電気信号を機械信号に変換し、ノズルヘッド部分に貯えたインク液滴を断続的に吐出する記録方式である。
【０００７】
インクジェットプリンター用インク組成物（インクジェットインク組成物）のうち、黒色インク組成物は、主に文書印刷を目的としてオフィス等で多用されており、各プリンターの記録方式、記録速度に最適化された水性黒色顔料インク組成物が数多く提供されている。
【０００８】
例えば、黒色顔料の表面を親水化して、水性媒体に対する分散性を向上させた水性黒色顔料インク組成物が提案されているが（例えば、特許文献１参照）、特許文献１記載の方法では、普通紙に印字した場合に紙の内部にインク組成物が浸透してしまうことから、画像濃度が低下したり裏移りを生じたり、記録紙がカールする等の課題を生じていた。特に、近年、インクジェットプリンターの印刷速度の高速化に伴い、単位時間あたりのインク吐出量が増える傾向にあるため、従来の水性黒色顔料では十分な画像濃度が得られない場合があった。
【０００９】
また、顔料は、粒子間の凝集力に比べて他の物質、例えば有機高分子、水および有機溶剤等との親和性が弱いために、通常の混合または分散条件では、均一に混合または分散することが極めて困難であるため、顔料表面に、各種の界面活性剤や樹脂等からなる分散剤を吸着させ、顔料表面全体を該分散剤で被覆して、固体状または液体状の他成分との親和性を高めることにより、顔料の分散性を改良する検討が数多くなされている（例えば、特許文献２参照）。
【先行技術文献】
【特許文献】
【００１０】
【特許文献１】特開平０８−００３４９８号公報
【特許文献２】特開平０８−２１８０１５号公報
【発明の概要】
【発明が解決しようとする課題】
【００１１】
しかしながら、本発明者等が鋭意検討したところ、顔料表面に分散剤を吸着させてなる従来の水系顔料インク組成物においては、ノズルヘッドに設けられた細いノズルからインク組成物が吐出される際に、強い剪断力が加わって分散剤が離脱したり、長期保存中に分散剤が離脱したりする等して顔料の分散状態が不安定になり、保存安定性の悪化を引き起こすことが判明した。インク塗膜の耐擦過性、耐マーカー性を向上すべくアクリルエマルションなどの水性分散樹脂を添加すると保存安定性、吐出安定性の低下を招く。また、顔料全体を分散剤で被覆してマイクロカプセル化した場合には、保存安定性に優れる反面、画像濃度が大きく低下してしまう。
【００１２】
また、顔料表面の官能基濃度を下げて、紙などの被印刷物に浸透せずに表面に止まる着色剤のほうが画像濃度が高くなることが知られているが、この場合、分散安定性、再溶解性、耐擦過性を低下させてしまう。
【００１３】
従って、本発明は、顔料分散組成物に使用したときに、優れた画像濃度、分散性および保存安定性を発揮するとともに、耐マーカー性や耐擦過性に優れるインク塗膜を形成し得るポリウレタン樹脂付着顔料を提供するとともに、顔料分散組成物およびインクジェットインク組成物を提供することを目的とするものである。
【課題を解決するための手段】
【００１４】
上記目的を達成するために、本発明者等が鋭意検討したところ、アニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させてなる、分子中に尿素結合を有し末端に水酸基を有する水分散性ポリウレタン樹脂（III）と、表面に酸性基を有する顔料（IV）とを水性媒体中で接触させてなるポリウレタン樹脂付着顔料により、上記技術課題を解決し得ることを見出し、本知見に基づいて本発明を完成するに至った。
【００１５】
すなわち、本発明は、
（１）アニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させてなる、分子中に尿素結合を有し末端に水酸基を有する水分散性ポリウレタン樹脂（III）と、表面に酸性基を有する顔料（IV）とを水性媒体中で接触させてなることを特徴とするポリウレタン樹脂付着顔料、
（２）前記表面に酸性基を有する顔料（IV）が、表面に酸性基を有する自己分散型顔料である上記（１）に記載のポリウレタン樹脂付着顔料、
（３）前記表面に酸性基を有する顔料（IV）が、表面に酸性基を有する自己分散型カーボンブラックである上記（１）に記載のポリウレタン樹脂付着顔料、
（４）上記（１）〜（３）に記載のポリウレタン樹脂付着顔料を含むことを特徴とする顔料分散組成物、
（５）上記（１）〜（３）に記載にポリウレタン樹脂付着顔料を含むことを特徴とするインクジェットインキ組成物、
（なお、以下、適宜、アニオン性極性基またはノニオン性極性鎖を有するとともに末端イソシアネート基を有するポリイソシアネートポリウレタン樹脂（Ｉ）を「ポリイソシアネートポリウレタン樹脂（Ｉ）」、分子中に尿素結合を有し末端に水酸基を有する水分散性ポリウレタン樹脂（III）を「水分散性ポリウレタン樹脂（III）」とそれぞれ称するものとする。）
【発明の効果】
【００１６】
本発明によれば、アニオン性極性基またはノニオン性極性鎖を有するとともに末端イソシアネート基を有するポリイソシアネートポリウレタン樹脂（Ｉ）に、水酸基を有する第一級アミンまたは第二級アミン（II）を接触させてなる、分子中に尿素結合を有し末端に水酸基を有する水分散性ポリウレタン樹脂（III）と、表面に酸性基を有する顔料（IV）とを水性媒体中で接触させることにより、水分散性ポリウレタン樹脂（III）の低極性主鎖が表面に酸性基を有する顔料（IV）に物理的に吸着してなるとともに、水分散性ポリウレタン樹脂（III）の水酸基、アニオン性極性基またはノニオン性極性鎖が水性媒体に対する親和性を発揮して、水分散性ポリウレタン樹脂（III）が一種の顔料分散剤として機能するとともに、ポリイソシアネートポリウレタン樹脂（Ｉ）の末端イソシアネート基に第一級または第二級アミン（II）を接触させて生じる尿素結合が、顔料分散組成物に使用したときに強靭なインク塗膜を形成し得ることから、顔料分散組成物に使用したときに、優れた画像濃度、分散性および保存安定性を発揮し得るとともに、耐マーカー性や耐擦過性に優れたインク塗膜を形成し得るポリウレタン樹脂付着顔料を提供することができる。
また、本発明によれば、上記ポリウレタン樹脂付着顔料含むことによって、画像濃度、分散性、保存安定性、インキ塗膜の耐マーカー性および耐擦過性に優れた顔料分散組成物およびインクジェットインキ組成物を提供することができる。
【発明を実施するための形態】
【００１７】
先ず、本発明のポリウレタン樹脂付着顔料について説明する。
本発明のポリウレタン樹脂付着顔料は、アニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させてなる、分子中に尿素結合を有し末端に水酸基を有する水分散性ポリウレタン樹脂（III）と、表面に酸性基を有する顔料（IV）とを水性媒体中で接触させてなることを特徴とするものである。
【００１８】
ポリイソシアネートポリウレタン樹脂（Ｉ）は、アニオン性極性基またはノニオン性極性鎖を有するものであり、ポリイソシアネートポリウレタン樹脂（Ｉ）としては、アニオン性極性基を有するもの、ノニオン性極性鎖を有するもの、アニオン性極性基およびノニオン性極性鎖の両者を有するものが挙げられる。
ポリイソシアネートポリウレタン樹脂（Ｉ）において、アニオン性極性基としては、カルボキシル基等を挙げることができ、ノニオン性極性鎖としては、ポリオキシエチレンエーテル鎖、或いはポリオキシエチレンエーテル鎖を含んでなるポリオキシアルキレンエーテル鎖等を挙げることができる。
【００１９】
アニオン性極性基またはノニオン性極性鎖を有する水分散性ポリウレタン樹脂（Ｉ）は、水性媒体に分散可能なアニオン性極性基またはノニオン性極性鎖を分子中に有し、かつ２以上の水酸基を有するポリオール化合物のモル量に対して過剰モル量のポリイソシアネート化合物をウレタン結合させることにより得ることができる。
【００２０】
水性媒体に分散可能なアニオン性極性基またはノニオン性極性鎖を分子中に有し、かつ２以上の水酸基を有するポリオール化合物としては、最終段階で水分散性ポリウレタン樹脂（III）を水性媒体中に転相させる塩を形成し得る官能基を有するものが好ましく、具体的には、三級カルボキシル基含有ポリオール化合物を挙げることができる。
【００２１】
三級カルボキシル基含有ポリオール化合物としては、例えば、ジメチロールプロピオン酸、ジメチロールブタン酸、ジメチロール酢酸、ジメチロール酪酸、ジメチロール吉草酸、ジメチロールカプロン酸等のポリヒドロキシカルボン酸類を挙げることができ、これ等のうち、ジメチロールプロピオン酸、ジメチロールブタン酸等のジヒドロキシモノカルボン酸が好ましい。上記ポリオール化合物が有する三級カルボキシル基はイソシアネート化合物との反応性が極めて低いことから、ウレタン結合反応を阻害することなく、目的とするポリウレタン樹脂を効率よく生成することができる。
【００２２】
また、上記三級カルボキシル基含有ポリオール化合物の配合量を制御することにより、得られる水分散性ポリウレタン樹脂（III）の酸価を制御することが可能となり、酸価を調整するためには、三級カルボキシル基含有ポリオール化合物以外に、更にノニオン性の分子鎖を有するジオール化合物を使用することができる。
【００２３】
上記ノニオン性の分子鎖を有するジオール化合物としては、ポリエチレングリコールジオール（ＰＥＧ）、或いはポリエチレングリコールジオール（ＰＥＧ）と、ポリプロピレングリコールジオール(ＰＰＧ)、ポリブチレングリコールジオール(ＰＢＧ)との共重合ジオールに代表されるポリアルキレングリコールジオールを挙げることができる。
【００２４】
上記三級カルボキシル基含有ポリオール化合物やノニオン性の分子鎖を有するジオール化合物とともに、分子中に少なくとも２個の水酸基を有するポリオールを任意の割合で用いることもできる。
【００２５】
分子中に少なくとも２個の水酸基を有するポリオールとしては、マイケル付加等の反応により目的に応じた化学修飾を行った側鎖修飾ジオール等を挙げることができ、側鎖に種々の疎水基や親水基を導入することで、得られる水分散性ポリウレタン樹脂（III）における親水性と疎水性のバランス設計を幅広く行うことができる。
【００２６】
上記側鎖修飾ジオールは、ジアルカノールアミンと(メタ)アクリル酸誘導体との付加反応により合成することができる。マイケル付加等の反応は、ジアルカノールアミンとメタクリル酸誘導体との反応よりも低温で反応し反応性の高いアクリル酸誘導体との付加反応が制御しやすく好ましい。
【００２７】
ジアルカノールアミンとしては、特に限定されないが、ジエタノールアミン、ジプロパノールアミン、ジイソプロパノールアミン等の二級アミンのジヒドロキシアルキル置換体を挙げることができる。
(メタ)アクリル酸誘導体としては、特に限定されないが、例えば、（メタ）アクリル酸アルキルエステル、（メタ）アクリル酸シクロアルキルエステル、（メタ）アクリル酸置換芳香族エステル、（メタ）アクリル酸ハロゲン化アルキルエステル、（メタ）アクリル酸エステル、芳香族ビニル化合物、シアン化ビニル化合物、不飽和二塩基酸またはその誘導体を挙げることができる。
【００２８】
上記（メタ）アクリル酸アルキルエステルとしては、たとえば、（メタ）アクリル酸メチル、（メタ）アクリル酸エチル、（メタ）アクリル酸ブチル、（メタ）アクリル酸２―エチルヘキシル等が挙げられる。
【００２９】
上記（メタ）アクリル酸シクロアルキルエステルとしては、（メタ）アクリル酸シクロヘキシル、（メタ）アクリル酸メチルシクロヘキシル、（メタ）アクリル酸ボルニル、（メタ）アクリル酸イソボルニル、（メタ）アクリル酸アダマンチル等が挙げられる。
【００３０】
上記（メタ）アクリル酸芳香族エステルとしては、たとえば、（メタ）アクリル酸フェニル、（メタ）アクリル酸ベンジル等が挙げられる。
【００３１】
上記（メタ）アクリル酸ハロゲン化アルキルエステルとしては、たとえば、（メタ）アクリル酸フルオロメチル、（メタ）アクリル酸フルオロエチル等が挙げられる。
【００３２】
上記（メタ）アクリル酸エステルとしては、（メタ）アクリル酸ヒドロキシアルキルエステル、（メタ）アクリル酸グリシジル、（メタ）アクリル酸エチレングリコールエステル、（メタ）アクリル酸ポリエチレングリコールエステル等が挙げられる。
【００３３】
上記芳香族ビニル化合物としては、スチレン、α−メチルスチレン、α−エチルスチレン等のα−置換スチレン、フルオロスチレン、メチルスチレン等の核置換スチレン等が挙げられる。
【００３４】
その他、(メタ)アクリル酸誘導体としては、２エチルヘキシル（メタ）アクリレート、ラウリル（メタ）アクリレート、ステアリル（メタ）アクリレート等の脂肪族モノアクリレート；シクロヘキシル（メタ）アクリレート、ジシクロペンタニル（メタ）アクリレート、イソボルニル（メタ）アクリレート等の脂環構造を有するモノアクリレート；ベンジル（メタ）アクリレート、フェニル（メタ）アクリレート、フェノキシエチル（メタ）アクリレート、フェノキシジエチレングリコール（メタ）アクリレート、フェノキシテトラエチレングリコール（メタ）アクリレート、ノニルフェノキシエチル（メタ）アクリレート、ノニルフェノキシテトラエチレングリコール（メタ）アクリレート等の芳香族モノアクリレート；メトキシジエチレングリコール（メタ）アクリレート、エトキシジエチレングリコール（メタ）アクリレート、ブトキシエチル（メタ）アクリレート、ブトキシトリエチレングリコール（メタ）アクリレート、メトキシジプロピレングリコール（メタ）アクリレート等のアルキルエーテルアクリレート；２−（メタ）アクリロイルオキシエチルハイドロゲンサクシネート、２−（メタ）アクリロイルオキシエチルハイドロゲンヘキサヒドロフタレート、２−（メタ）アクリロイルオキシエチルハイドロゲンフタレート、２−（メタ）アクリロイルオキシプロピルハイドロゲンフタレート等の二塩基酸モノ（メタ）アクリロイルオキシエステル；モノ２−エチルヘキシルエーテルポリオキシエチレングリコール（メタ）アクリレート、モノノニルフェニルエーテルポリオキシエチレングリコール（メタ）アクリレート、モノ２−エチルヘキシルエーテルポリオキシプロピレングリコール（メタ）アクリレート、モノノニルフェニルエーテルポリオキシプロピレングリコール（メタ）アクリレート等のモノアルキルエーテルポリオキシアルキレングリコール（メタ）アクリレート；ポリエチレングリコールモノ（メタ）アクリレート、ポリプロピレングリコールモノ（メタ）アクリレート等のポリオキシエチレンエーテル結合を有するモノアクリレート；２−ヒドロキシエチル（メタ）アクリレート、２−ヒドロキシプロピル（メタ）アクリレート、グリセリンモノ（メタ）アクリレート、２ヒドロキシ−３−ブトキシプロピル（メタ）アクリレート、２ヒドロキシ−３−フェノキシプロピル（メタ）アクリレート、２−ヒドロキシエチル（メタ）アクリレートのε−カプロラクトン付加物等のヒドロキシル基を有するモノ（メタ）アクリレート；グリシジル（メタ）アクリレート、テトラヒドロフルフリル（メタ）アクリレート等の脂環エーテル（メタ）アクリレート；Ｎ，Ｎ−ジメチルアミノエチル（メタ）アクリレート、Ｎ，Ｎ−ジエチルアミノエチル（メタ）アクリレート、モルホリノ（メタ）アクリレート、Ｎ，Ｎ−ジメチルアクリルアミド、ジメチルアミノプロピルアクリレート、Ｎ−イソプロピルアクリルアミド等の含窒素モノアクリレート、ポリオキシエチレン燐酸エステルモノ（メタ）アクリレート、ポリオキシプロピレン燐酸エステルモノ（メタ）アクリレート等のポリオキシアルキレン燐酸エステルモノ（メタ）アクリレート等を挙げることができる。
【００３５】
上記側鎖修飾ジオールを得るマイケル付加反応に供する原料としては、メタクリル酸誘導体よりもアクリル酸誘導体の方がアミンとの反応性が高く反応温度も低いため好ましい。
【００３６】
また、分子中に少なくとも２個の水酸基を有するポリオールとしては、エチレングリコール、プロピレングリコール、シクロヘキサン−１，４−ジメタノール、１，３−ブチレングリコール、１，４−ブチレングリコール、ネオペンチルグリコール、１，６−ヘキサンジオール、３−メチル−１，５−ペンタンジオール、２−エチル−１，３−ヘキサンジオール、２−ブチル−２−エチル−１，３−プロパンジオール、２−メチル−１，８ −オクタンジオール、１，９−ノナンジオール、シクロヘキシルジメタノールなどのジオール類、或いは高分子ポリオールを挙げることができる。
【００３７】
高分子ポリオールとしては、ポリエステルジオール等のポリエステルポリオールや、ポリラクトンジオール、ポリカーボネートジオール、ポリブタジエンジオールなどの高分子ジオールや、ポリエーテルポリオールを挙げることができる。また、ロジン骨格または水添ロジン骨格を有する化合物のポリマージオールが挙げられる。
高分子ポリオールの分子量は、数平均分子量で３００〜５０００のものが好ましく、数平均分子量で５００〜３０００のものがより好ましい。
【００３８】
ポリエステルポリオールとしては、以下のポリオール、ポリオール同効成分のうちの１種または２種以上と、多塩基酸およびそれら無水物等のうちの１種または２種以上とが縮合反応することによって得られるものが挙げられる。
【００３９】
ポリエステルポリオールの原料であるポリオールとしては、エチレングリコール、プロピレングリコール、シクロヘキサン−１，４−ジメタノール、１，３−ブチレングリコール、１，４−ブチレングリコール、ネオペンチルグリコール、１，６−ヘキサンジオール、３−メチル−１，５−ペンタンジオール、２−エチル−１，３−ヘキサンジオール、２−ブチル−２−エチル−１，３−プロパンジオール、２−メチル−１，８ −オクタンジオール、１，９−ノナンジオール、シクロヘキサンジメタノール、ビスフェノールＡ、ビスフェノールＦ、水添ビスフェノールＡ、水添ビスフェノールＦ、ひまし油変性ジオール、ひまし油変性ポリオール等を挙げることができる。
【００４０】
ポリエステルポリオールの原料であるポリオール同効成分としては、ブチルグリシジルエーテル、２−エチルヘキシルグリシジルエーテル、ラウリルグリシジルエーテル、デシルグリシジルエーテルおよびステアリルグリシジルエーテル等のアルキルモノグリシジルエーテル類、並びにアルキルグリシジルエステル（製品名カージュラＥ１０：シェルジャパン社製）等モノエポキシ化合物のうちの１種または２種以上が挙げられる。
【００４１】
ポリエステルポリオールの原料である多塩基酸およびそれらの無水物としては、琥珀酸、アジピン酸、アゼライン酸、セバチン酸およびダイマー酸等の脂肪族二塩基酸並びにそれらの無水物、ドデセニル無水琥珀酸、無水フタル酸、イソフタル酸、テレフタル酸および無水トリメリット酸等の芳香族多塩基酸並びにそれらの無水物、無水ヒドロフタル酸およびジメチル−１，４−シクロヘキサンジカルボン酸等の脂環族多塩基酸並びにそれらの無水物等が挙げられる。
【００４２】
ポリラクトンジオールとしては、上記ポリオール、上記ポリエステルポリオールなどの水酸基末端化合物を出発物質としてε−カプロラクトン、β−メチル−δ−バレロラクトンなどのラクトン環を持つモノマーの開環付加重合によって得られるポリエステルポリオールもポリエステルポリオールの例として挙げられる。
【００４３】
ポリカーボネートジオールとしては、１，４ブタンジオール、１，６ヘキサンジオール、３−メチル−１，５−ペンタンジオール、２−エチル−１，３−ヘキサンジオール、２−ブチル−２−エチル−１，３−プロパンジオール、１，９−ノナンジオール、２−メチル−１，８−オクタンジオールなどのジオールを原料にしたポリカーボネートジオールが挙げられる。
【００４４】
ポリブタジエンジオールとしては、下記式：
【化１】
2014224174.tif 000002
【００４５】
（ただし、ｋ＝０．２、ｌ＝０．２、ｍ＝０．６で、ｎは正の整数である。）で表されるポリブタジエンジオールＰｏｌｙ ｂｄＲ−１５ＨＴ、Ｒ−４５ＨＴ（出光興産社製）や、ポリイソプレンジオールＰｏｌｙ  ｉｐ（出光興産社製）が挙げられる。
【００４６】
また、ポリブタジエンジオールとしては、下記式
【化２】
2014224174.tif 000003
【００４７】
（式中、ｎは正の整数を示す。）
で表わされるα、ω―ポリブタジエングリコールＧ−１０００、Ｇ−２０００、Ｇ−３０００（日本曹達社製）等が挙げられる。
【００４８】
ポリエーテルポリオールとしては、ポリエチレングリコールジオール（ＰＥＧ）、ポリプロピレングリコールジオール(ＰＰＧ)、ポリブチレングリコールジオール(ＰＢＧ) に代表されるポリアルキレングリコール類、ビスフェノールＡ、ビスフェノールＦ、水添ビスフェノールＡ、水添ビスフェノールＦなどを出発物質として、プロピレンオキサイド、テトラヒドロフラン、ブチレンオキサイドを付加させたポリエーテルポリオールが挙げられる。
【００４９】
ロジン骨格または水添ロジン骨格を有する化合物のポリマージオールとしては、パインクリスタルＤ−６０１１、Ｄ−６２４０（荒川化学工業（株）製）が挙げられる。
【００５０】
一方、ポリイソシアネート化合物としては、分子中にイソシアネート基を２以上含有するものであれば特に限定されない。目的に応じてジイソシアネート化合物或いはイソシアネート基を３以上含有するポリイソシアネート化合物から選ばれる一種以上を用いることができる。
【００５１】
ジイソシアネート化合物としては、例えば、ジフェニルメタンジイソシアネート(以下ＭＤＩと略記)、ポリフェニレンポリメチレンポリイソシアネート、トリレンジイソシアネート(以下ＴＤＩと略記)、キシリレンジイソシアネート、テトラメチルキシリレンジイソシアネート、イソホロンジイソシアネート(以下ＩＰＤＩと略記)、ヘキサメチレンジイソシアネート(以下ＨＤＩと略記)、テトラメチレンジイソシアネート、ドデカメチレンジイソシアネート、トリメチルヘキサメチレンジイソシアネート、１，３−シクロヘキシレンジイソシアネート、ナフタレンジイソシアネート、水素添加ジフェニルメタンジイソシアネート（水添ＭＤＩ）、水素添加キシリレンジイソシアネート、１，３−ビス（イソシアネートメチル）−シクロヘキサン（水添ＸＤＩ）等を挙げることができ、また、これらのイソシアネート基を有する化合物のイソシアネート基の一部をビューレット、アロファネート、カルボジイミド、ウレトンイミン、オキサゾリドン、アミド、イミド、イソシアヌレート、ウレトジオン等に変性したものが挙げられる。これらは必要に応じて、単独または２種以上を併用することができる。
【００５２】
これ等のジイソシアネート化合物のうち、芳香族系ジイソシアネート化合物よりも水との反応速度が遅い非芳香族系ジイソシアネート化合物が好ましい。水との反応性を考慮した場合、末端イソシアネート基を有するポリイソシアネートポリウレタン樹脂（Ｉ）の末端イソシアネート基は、比較的水との反応が緩慢な脂環族、脂肪族ジイソシアネートが望ましく、分子末端イソシアネート基を脂環族、脂肪族ジイソシアネート由来にすることで分子中に芳香族系ジイソシアネート化合物を導入することもできる。
【００５３】
末端イソシアネート基を有するポリイソシアネートポリウレタン樹脂（Ｉ）は、例えば、反応初段に芳香族系ジイソシアネートと過剰（モル比）のジオールとを反応させて、次いで脂環族、脂肪族ジイソシアネートを反応させることにより作製することができる。ジオールとの反応性は芳香族系ジイソシアネートの方が高いことから、この反応性差を利用して反応温度などを制御し、末端イソシアネート基を脂環族、脂肪族ジイソシアネート由来のイソシアネートにすることもできる。
【００５４】
上記分子中に少なくとも２個の水酸基を有するポリオール化合物とジイソシアネート化合物とをウレタン結合させて末端イソシアネート基を有するポリイソシアネートポリウレタン樹脂（Ｉ）を調製するためには、分子中に少なくとも２個の水酸基を有する化合物における水酸基の当量数に対してジイソシアネート化合物のイソシアネート基の当量数が２当量以上多い配合比(分子中に少なくとも２個の水酸基を有する化合物としてジオール化合物を用いる場合には、ジイソシアネート化合物のモル数が１モル多い配合比)にすることにより、両末端にイソシアネート基が存在するポリウレタン樹脂を得ることができる。また、多段階的にイソシアネート末端オリゴマーを合成して分子量を上げていく方法も、精度良くイソシアネート末端のポリマーを得ることができ、分子量分布のばらつきの少ないポリウレタン樹脂が得られるため有用である。
【００５５】
上記ポリウレタン樹脂を得るためには、分子中に２個の水酸基を有する化合物（ジオール）とジイソシアネート化合物との反応を例にとると、有機溶媒中で、ジオールの全モル数がｎである場合、ジイソシアネートの全モル数がｎ＋１となるように反応させることによって末端イソシアネート基のポリウレタンが合成できる。
【００５６】
末端イソシアネート基を有するポリイソシアネートポリウレタン樹脂（Ｉ）は、水に分散する機能を与えるために、固形分酸価が２０〜２００ｍｇＫＯＨ／gであることが好ましく、２５〜１５０ｍｇＫＯＨ／gであることがより好ましく、３０〜１２０ｍｇＫＯＨ／gであることがさらに好ましい。
【００５７】
上記固形分酸価は、三級カルボキシル基含有ジオール化合物のモル数を調整することによって調整することができる。
【００５８】
なお、本出願書類において、水性媒体に分散可能なアニオン性極性基またはノニオン性極性鎖を分子中に有し、かつ２以上の水酸基を有するポリオール化合物として三級カルボキシル基含有ジオール化合物を用い、ポリイソシアネート化合物としてジイソシアネート化合物を用いたときの、ポリイソシアネートポリウレタン樹脂（Ｉ）の酸価（ＡＮ）は、以下の式によって算出される。
【００５９】
【数１】
2014224174.tif 000004
【００６０】
（ただし、上式において、ａ１：ジメチロールプロピオン酸などの三級カルボキシル基含有ジオール化合物のモル数、Ａ１：ジメチロールプロピオン酸などの三級カルボキシル基含有ジオール化合物の分子量、ａ２、ａ３・・・ａｎ：その他のジオールのモル数、Ａ２、Ａ３・・・Ａｎ：その他のジオールの分子量、ｂ１，ｂ２，ｂ３・・・ｂｎ：ジイソシアネートのモル数、Ｂ１，Ｂ２，Ｂ３・・・Ｂｎ：  ジイソシアネートの分子量である。）
【００６１】
また、上記ポリオール類としてジオール化合物を用い、ポリイソシアネート化合物としてジイソシアネート化合物を用いたときの、ポリイソシアネートポリウレタン樹脂（Ｉ）の数平均分子量は、次式により算出、調整することができる。
【００６２】
数平均分子量＝ｎＡ’＋（ｎ＋１）Ｂ’
（ただし、上式において、ｎ：ポリオール類の全モル数、Ａ’：ポリオール類の数平均分子量、Ｂ’：ジイソシアネートの数平均分子量である。）
【００６３】
ポリイソシアネートポリウレタン樹脂（Ｉ）は、上記式によって算出される数平均分子量が、１０００〜１５０００であるものが好ましく、１３００〜１００００であるものがより好ましく、１６００〜８０００であるものがさらに好ましい。
また、ポリイソシアネートポリウレタン樹脂（Ｉ）は、固形分酸価が２０〜１２０ｍｇＫＯＨ／gであるものが好ましく、３０〜１１０ｍｇＫＯＨ／gであるものがより好ましく、３５〜１００ｍｇＫＯＨ／gであるものがさらに好ましい。
【００６４】
上記ポリオール類として、二官能を超えるポリオール、ポリイソシアネート化合物を用いてポリウレタン樹脂を調製するときは、Ｐ．Ｊ  フローリーのゲル化式などを参考にそのモル分率を調整しゲル化を防ぐ様工夫することが望ましい。
【００６５】
ポリイソシアネートポリウレタン樹脂（Ｉ）は、上記ポリオール類とポリイソシアネート化合物とを接触させ、ウレタン結合させることにより作製することができ、上記ポリオール類とポリイソシアネート化合物との接触温度（反応温度）は、副反応を押さえる意味から６０〜８０℃が望ましく、無溶媒、或いは酢酸エチル、メチルエチルケトン、アセトニトリルなどの通常ウレタン反応に用いられる公知、任意の有機溶媒を用いて反応することができる。
ウレタン反応触媒としては、三級アミン系触媒、ジブチル錫ラウリレート、オクチル酸第一錫などの公知任意の触媒を挙げることができ、無触媒でも反応させることができる。
【００６６】
ポリイソシアネートポリウレタン樹脂（Ｉ）は、末端イソシアネート基を有するとともにアニオン性極性基またはノニオン性極性鎖を有するものであり、分子鎖中にアニオン性極性基またはノニオン性極性鎖を有するものであることが好ましい。
【００６７】
分子中に尿素結合を有し末端に水酸基を有する水分散性ポリウレタン樹脂（III）は、上述したアニオン性極性基またはノニオン性極性鎖を有するとともに末端イソシアネート基を有するポリイソシアネートポリウレタン樹脂（Ｉ）に、水酸基を有する第一級アミンまたは第二級アミン(II)を接触させることにより形成されてなるものである。
【００６８】
水酸基を有する第一級アミンまたは二級アミン（II）としては、Ｎ−メチルエタノールアミン、ジエタノールアミン、２―（ヒドロキシメチルアミノ）エタノール、４−メチルアミノブタノール、Ｎ−エチルエタノールアミン、Ｎ−t―ブチルエタノールアミン等が挙げられるが、これ等に限定されない。
【００６９】
ポリイソシアネートポリウレタン樹脂（Ｉ）と、水酸基を有する第一級または二級アミン（II）とを反応させる場合、固形分換算で、ポリイソシアネートポリウレタン樹脂（Ｉ）のイソシアネート基（ＮＣＯ）１モルに対し、水酸基を有する第一級または二級アミン（II）のアミノ基が０．５０〜１．１０モルに相当する量を反応させることが好ましく、０．７０〜１．０６モルに相当する量を反応させることがより好ましく、０．８０〜１．０３モルに相当する量を反応させることがさらに好ましい。
【００７０】
ポリイソシアネートポリウレタン樹脂（Ｉ）と、水酸基を有する第一級または二級アミン（II）との反応は、公知の有機溶媒中で行うことができ、１０〜７５℃の温度条件下でＮＣＯ基の反応率が９５〜１００％となるように反応させることが好ましい。
【００７１】
本出願書類において、ＮＣＯ基の反応率は、ＪＩＳ  Ｋ−７３０１  ６．３  「イソシアネート基含有率」に準じて測定した値を意味する。
例えば、反応槽内に、水酸基を有する第一級または二級アミン（II）とともにポリイソシアネートポリウレタン樹脂（Ｉ）を加えたときの、重量とイソシアネート基（ＮＣＯ基）の当量から反応時間ゼロ、即ち未反応時のＮＣＯ％を算出し、さらにイソシアネート基がすべて反応した時の理論ＮＣＯ％を算出することにより、ＮＣＯ基の反応率を求めることができる。
【００７２】
ポリイソシアネートポリウレタン樹脂（Ｉ）が三級カルボキシル基含有ポリオール化合物等から形成されてなるものである場合は、合成された水分散性ポリウレタン樹脂（III）を水性媒体液中に転相する際に、適宜、トリエチルアミン、トリメチルアミン、Ｎ−メチルモルホリン、トリブチルアミン、Ｎ-メチルピラジン、メチルイミダゾール等の三級アミンを添加することが好ましい。
【００７３】
水分散性ポリウレタン樹脂（III）は、アミノ基を塩酸で滴定する末端基定量法で測定した数平均分子量が１０００〜１５０００であることが適当であり、１３００〜１００００であることがより適当であり、１６００〜８０００であることがさらに適当である。
【００７４】
水分散性ポリウレタン樹脂（III）は、水に分散する機能を与えるために、固形分酸価が２０〜２００ｍｇＫＯＨ／gであるものが好ましく、２５〜１５０ｍｇＫＯＨ／gであるものがより好ましく、３０〜１２０ｍｇＫＯＨ／gであるものがさらに好ましい。
【００７５】
本発明のポリウレタン樹脂付着顔料は、上述した分子中に尿素結合を有し末端に水酸基を有する水分散性ポリウレタン樹脂（III）と、表面に酸性基を有する顔料（IV）とを水性媒体中で接触させてなるものである。
【００７６】
本発明のポリウレタン樹脂付着顔料において、表面に酸性基を有する顔料（IV）としては、表面が酸性の顔料が好ましく、シナジストにより表面酸性処理した各種顔料や、表面処理により酸性にした顔料をさらに対イオンで中和した顔料を挙げることができる。
本発明のポリウレタン樹脂付着顔料において、表面に酸性基を有する顔料（IV）としては、表面に酸性基を有する無機顔料および有表面に酸性基を有する機顔料を挙げることができ、それぞれ単独または複数種混合して用いることができる。
【００７７】
表面に酸性基を有する無機顔料を構成する無機顔料としては、例えば、アイボリーブラック、ピーチブラック、ランプブラック、マルスブラック、ビチューム、チタンブラック、カーボンブラック等を挙げることができ、インクジェット記録用黒色顔料としては、漆黒度と着色力に優れることから、カーボンブラックが好適である。
【００７８】
カーボンブラックとしては、ファーネスブラック、チャンネルブラック、アセチレンブラック、サーマルブラックを挙げることができ、これ等のカーボンブラックは、炭素含有量が高く、無定形構造に由来する黒色度が高く、ピーチブラックやランプブラック等に比較して乾燥速度が速く、保存安定性が高く、安価であることから、好ましく使用することができる。
【００７９】
上記カーボンブラックのうち、ファーネスブラックやチャンネルブラック等の超微細カーボンブラックは、水性顔料分散体としてインクジェットプリンター用インク組成物に用いたときに、高解像度で印刷品質に優れるものを得ることができる。
【００８０】
カーボンブラックとしては、窒素吸着比表面積（Ｎ２ＳＡ）が５０ｍ２／ｇ以上であるものが好ましく、５０〜３００ｍ２／ｇであるものがより好ましく、８０〜２５０ｍ２／ｇであるものがさらに好ましい。また、カーボンブラックとしては、ＤＢＰ吸収量が５０ｃｍ３／１００ｇ以上であるものが好ましく、５０〜２００ｃｍ３／１００ｇであるものがより好ましく、８０〜１８０ｃｍ３／１００ｇであるものがさらに好ましい。
【００８１】
カーボンブラックのＮ２ＳＡおよびＤＢＰ吸収量が上記範囲内にあることにより、得られる水性顔料分散体をインクジェットインク組成物に用いたときに、水性媒体に対して優れた分散性や、インキ性能を発揮することができる。
【００８２】
なお、本出願書類において、カーボンブラックのＮ２ＳＡは、ＪＩＳ  Ｋ６２１７−２に規定される「ゴム用カーボンブラック−基本特性−第２部、比表面積の求め方−窒素吸着法、単点法」に従って測定した値を意味し、ＤＢＰ吸収量は、ＪＩＳＫ６２１７−４に規定される「ゴム用カーボンブラック−基本特性−第４部、ＤＢＰ吸収量の求め方」に従って測定した値を意味する。
【００８３】
また、カーボンブラックを構成する一次粒子の平均粒径は、１０〜７０ｎｍであることが好適であり、１５〜４３ｎｍであることがより好適であり、１８〜３０ｎｍであることがさらに好適である。
なお、本出願書類において、カーボンブラックを構成する一次粒子の平均粒径は、１５Å以上の分解能を持つ電子顕微鏡により２０００〜１００００個の一次粒子の粒径を測定したときの算術平均を意味する。
【００８４】
また、カーボンブラックの体積平均粒径は、３０〜３００ｎｍであることが好適であり、４０〜２７０ｎｍであることがより好適であり、５０〜２５０ｎｍであることがさらに好適である。
なお、本出願書類において、カーボンブラックの体積平均粒径は、レーザー回折式粒度分布測定装置により測定された、体積基準積算粒度分布における積算粒度で５０％の粒径（平均粒径Ｄ５０）を意味する。
【００８５】
カーボンブラックの具体例としては、トーカブラック＃８５００、トーカブラック＃８５００Ｆ、トーカブラック＃７５５０ＳＢ、トーカブラック＃７５５０Ｆ（以上東海カーボン（株）製）、＃６５０、＃７５０、ＭＡ６００、＃４４Ｂ、＃４４、＃４５Ｂ、ＭＡ７、ＭＡ１１、＃４７、＃４５、＃３３、＃４５Ｌ、＃４７、＃５０、＃５２、ＭＡ７７、ＭＡ８（以上三菱化学（株）製）、ＦＷ２００、ＦＷ２Ｖ、ＦＷＩ、ＦＷ１８ＰＳ、ＮＩｐｅｘ１８０ＩＱ、ＦＷ１、Ｓｐｅｃｉａｌ Ｂｌａｃｋ６、Ｓ１６０、Ｓ１７０（以上Ｄｅｇｕｓｓａ社製）、Ｂｌａｃｋ Ｐｅａｒｌｓ １０００Ｍ、Ｂｌａｃｋ Ｐｅａｒｌｓ ８００、Ｂｌａｃｋ Ｐｅａｒｌｓ ８８０、Ｍｏｎａｒｃｈ １３００、Ｍｏｎａｒｃｈ ７００、Ｍｏｎａｒｃｈ ８８０、ＣＲＸ １４４４、Ｒｅｇａｌ ３３０Ｒ、Ｒｅｇａｌ ６６０Ｒ、Ｒｅｇａｌ ６６０、Ｒｅｇａｌ ４１５Ｒ、Ｒｅｇａｌ ４１５、Ｂｌａｃｋ Ｐｅａｒｌｓ ４６３０、Ｍｏｎａｒｃｈ ４６３０（以上Ｃａｂｏｔ社製）、Ｒａｖｅｎ ７０００、Ｒａｖｅｎ ３５００、Ｒａｖｅｎ ５２５０、Ｒａｖｅｎ ５７５０、Ｒａｖｅｎ ５０００ＵＬＴＲＡII、ＨＶ ３３９６、Ｒａｖｅｎ １２５５、Ｒａｖｅｎ１２５０、Ｒａｖｅｎ １１９０、Ｒａｖｅｎ １０００、Ｒａｖｅｎ １０２０、Ｒａｖｅｎ １０３５、Ｒａｖｅｎ １１００ＵＬＴＲＡ、Ｒａｖｅｎ １１７０、Ｒａｖｅｎ １２００（以上Ｃｏｌｕｍｂｉａｎ社製）、ＤＢ１３０５（以上ＫＯＳＣＯ社製）、ＳＵＮＢＬＡＣＫ７００、７０５、７１０、７１５、７２０、７２５、３００、３０５、３２０、３２５、Ｘ２５、Ｘ４５（以上旭カーボン（株）製）、Ｎ２２０、Ｎ１１０、Ｎ２３４、Ｎ１２１（以上Ｓｉｄ  Ｒｉｃｈａｒｄｓｏｎ社製）、ニテロン＃３００（以上新日化カーボン（株）製）、ショウブラックＮ１３４、Ｎ１１０、Ｎ２２０、Ｎ２３４、Ｎ２１９（以上昭和キャボット（株）製）などを挙げることができる。
【００８６】
また、表面に酸性基を有する有機顔料を構成する有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。
【００８７】
顔料の具体例は、インク組成物の種類（色）に応じて適宜挙げられる。例えば、イエロー顔料としては、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種または２種以上が用いられる。これらのうち、特にＣ．Ｉ．ピグメントイエロー７４，１１０，１２８および１４７からなる群から選ばれる１種または２種以上を用いることが好ましい。また、マゼンタ顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの１種または２種以上が用いられる。これらのうち、特にＣ．Ｉ．ピグメントレッド１２２，２０２，２０９およびＣ．Ｉ．ピグメントバイオレット１９からなる群から選ばれる１種または２種以上を用いることが好ましい。また、シアン顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種または２種以上が用いられる。これらのうち、特にＣ．Ｉ．ピグメントブルー１５：３および／または１５：４を用いることが好ましく、とりわけ、Ｃ．Ｉ．ピグメントブルー１５：３を用いることが好ましい。
【００８８】
本発明のポリウレタン樹脂付着顔料において、表面に酸性基を有する顔料（IV）は、上記各顔料を、酸化剤で酸化処理する方法、スルホン化する方法、ジアゾニウム塩を反応させる方法等により表面に酸性基を導入することができる。
【００８９】
酸化処理は、液相法および気相法等の公知の方法により行うことができる。液相法により酸化処理する場合は、酸化剤として、過酸化水素水、硝酸、硫酸、塩素酸塩、過硫酸塩、過炭酸塩など種々の酸化剤を用いることができ、例えば、上記酸化剤を含む水溶液中に顔料を投入し、攪拌処理することにより、表面に酸性基を有する顔料を得ることができ、酸化剤の投入量および反応温度を制御することで、顔料表面に酸性基を均一に導入することができる。
【００９０】
また、気相法による酸化処理は、オゾン酸化や空気酸化による方法を挙げることができ、上記気相法によれば、乾燥コストがかからず、液相法に比べて操作が容易である等の利点がある。
【００９１】
表面に酸性基を有する顔料（IV）としては、表面に酸性基を有する自己分散型顔料であることが適当であり、インク組成物の分散性や吐出安定性等を考慮すると、特に、表面に酸性基を有する自己分散型カーボンブラックや、表面に酸性基を有する自己分散型有機顔料から選ばれる一種以上が好適である。
【００９２】
表面に酸性基を有する自己分散型顔料とは、酸性基を含む少なくとも一種の親水性基が顔料の表面に直接、若しくは他の原子団を介して結合したものであって、水中に懸濁して分散液とした際に界面活性剤や高分子化合物を添加することなく安定した分散状態を保持することができ、その分散液の表面張力がほとんど水と同等の値を示すものを意味し、本出願書類において、自己分散型顔料には、上記酸性基等の親水性基を対イオンで中和したものも含むものとする。
【００９３】
自己分散性顔料における酸性官能基としては、−ＣＯＯＭ、−ＳＯ３Ｍ、−ＰＯ３ＨＭ、−ＰＯ３Ｍ２、−ＣＯＮＭ２、−ＳＯ３ＮＭ２、−ＮＨ−Ｃ６Ｈ４−ＣＯＯＭ、−ＮＨ−Ｃ６Ｈ４−ＳＯ３Ｍ、−ＮＨ−Ｃ６Ｈ４−ＰＯ３ＨＭ、−ＮＨ−Ｃ６Ｈ４−ＰＯ３Ｍ２、−ＮＨ−Ｃ６Ｈ４−ＣＯＮＭ２、−ＮＨ−Ｃ６Ｈ４−ＳＯ３ＮＭ２を挙げることができ、−ＣＯＯＭ、−ＳＯ３Ｍ、−ＰＯ３ＨＭ、−ＰＯ３Ｍ２、−ＳＯ２ＮＨ２、−ＳＯ２ＮＨＣＯＲが特に好ましい（ただし、Ｍは、水素原子、アルカリ金属、有機アンモニウム、第四級アンモニウムまたは第三級アミンを表す）。
【００９４】
上記酸性官能基中におけるＭがアルカリ金属である場合、Ｍとしては、例えば、リチウム、ナトリウム、カリウム、等が挙げられる。
【００９５】
上記酸性官能基中におけるＭが有機アンモニウムである場合、Ｍとしては、例えば、モノ乃至トリメチルアンモニウム、モノ乃至トリエチルアンモニウム、モノ乃至トリメタノールアンモニウムが挙げられる。
【００９６】
上記酸性官能基中におけるＭが第四級アンモニウムである場合、Ｍとしては、例えば、アンモニア、テトラメチルアンモニウム、テトラエチルアンモニウム、テトラプロピルアンモニウム、テトラブチルアンモニウム、テトラペンチルアンモニウム、ベンジルトリメチルアンモニウム、ベンジルトリエチルアンモニウム、テトラヘキシルアンモニウムなどが挙げられる。これらの中でも、テトラエチルアンモニウム、テトラブチルアンモニウム、ベンジルトリメチルアンモニウムが特に好ましい。
【００９７】
上記酸性官能基中におけるＭが第三級アミンである場合、Ｍとしては、トリエチルアミン、トリメチルアミン、Ｎ−メチルモルホリン、トリブチルアミン、Ｎ-メチルピラジン、メチルイミダゾール、Ｎ‘Ｎ−ジエチルエタノールアミン、Ｎ‘Ｎ−ジメチルエタノールアミン等が挙げられる。これらの中でも、トリエチルアミン、トリメチルアミン、Ｎ−メチルモルホリンが特に好ましい。
【００９８】
一般に、表面に酸性基を有する自己分散型顔料は対イオンによって中和されるとイオンの反発によって顔料粒子が分散し、表面にポリマーを付加した場合にはその保存安定性を高めることができるが、顔料表面の酸性基の濃度が低い場合には、分散安定性を欠くことになる。これに対して、本発明のポリウレタン樹脂付着顔料は、特に表面に酸性基を有する顔料（IV）表面の酸性基濃度が低い場合であっても、表面に酸性基を有する顔料（IV）に対して水分散性ポリウレタン樹脂（III）を付着させることにより、水分散性ポリウレタン樹脂（III）が、ポリイソシアネートポリウレタン樹脂（Ｉ）に由来するアニオン性極性基またはノニオン性極性鎖と、第一級アミンまたは第二級アミン(II)に由来する水酸基とを有するために、優れた分散性と分散安定性を発揮することができる。
【００９９】
表面に酸性基を有する顔料（IV）が表面に酸性基を有するカーボンブラックである場合、カルボキシル基当量が２００〜１２００μｍｏｌ／ｇであるものが好ましく、４００〜１０００μｍｏｌ／ｇであるものがより好ましく、６００〜８００μｍｏｌ／ｇであるものがさらに好ましい。
【０１００】
表面に酸性基を有する顔料（IV）としては、市販品を用いることもでき、ＡｑｕａＢｌａｃｋ（登録商標）１６２、ＡｑｕａＢｌａｃｋ（登録商標）１６４（いずれも東海カーボン（株）製）、ＣＡＢ−Ｏ−ＪＥＴ（登録商標）２００、ＣＡＢ−Ｏ−ＪＥＴ（登録商標）２５０Ｃ、ＣＡＢ−Ｏ−ＪＥＴ（登録商標）２６０Ｍ、ＣＡＢ−Ｏ−ＪＥＴ（登録商標）２７０Ｙ、ＣＡＢ−Ｏ−ＪＥＴ（登録商標）３００、ＣＡＢ−Ｏ−ＪＥＴ（登録商標）４００、ＣＡＢ−Ｏ−ＪＥＴ（登録商標）４５０Ｃ、ＣＡＢ−Ｏ−ＪＥＴ（登録商標）４６５ＭおよびＣＡＢ−Ｏ−ＪＥＴ（登録商標）４７０Ｙ（いずれもキャボット・スペシャルティ・ケミカルズ社製）、ＢＯＮＪＥＴ（登録商標）ＢＬＡＣＫ  ＣＷ−２およびＢＯＮＪＥＴ（登録商標）ＢＬＡＣＫ  ＣＷ−３（いずれもオリエント化学工業（株）製）等を挙げることができる。
【０１０１】
また、表面に酸性基を有する顔料（IV）は、水分散時における顔料の体積平均粒径が、３０〜３００ｎｍであるもの好ましく、４０〜２７０ｎｍであるものがより好ましく、５０〜２５０ｎｍであるものがさらに好ましい。
なお、本出願書類において、表面に酸性基を有する顔料（IV）の体積平均粒径は、レーザー回折式粒度分布測定装置により測定された、体積基準積算粒度分布における積算粒度で５０％の粒径（平均粒径Ｄ５０）を意味する。
【０１０２】
本発明のポリウレタン樹脂付着顔料は、水分散性ポリウレタン樹脂（III）と、表面に酸性基を有する顔料（IV）とを水性媒体中で接触させてなるものである。
【０１０３】
水性媒体としては、水であることが好ましく、水以外の水性媒体としては、アセトニトリル、テトラヒドロフラン、エチレングリコールジメチルエーテル、ジエチレングリコールジメチルエーテル等のエーテル類など水溶性でアミンとの反応、イソシアネートとの反応が起きない溶媒が好ましい。具体的には、エチレングリコール、プロピレングリコール、ブチレングリコール、ジエチレングリコール、トリエチレングリコール、ポリエチレングリコール等のグリコール系水性溶媒や、ジメチルスルホキシド、スルホラン等が挙げられ、これらの水性媒体を２種以上混合してなるものであってもよい。
【０１０４】
表面に酸性基を有する顔料（IV）は、水性媒体を加えたスラリーの状態で水分散性ポリウレタン樹脂（III）と接触させることが好ましい。
表面に酸性基を有する顔料（IV）がスラリー状である場合、水性媒体としては、上述したものと同様のものを挙げることができる。また、スラリー中の表面に酸性基を有する顔料（IV）の濃度は、３〜３０質量％であることが好ましく、４〜２８質量％であることがより好ましく、５〜２５質量％であることがさらに好ましい。
スラリー中の表面に酸性基を有する顔料（IV）の濃度が上記範囲内にあることにより、上記水分散性ポリウレタン樹脂（III）を、スラリー中に所定量投入することにより、表面に酸性基を有する顔料（IV）との反応を容易に行うことができる。
【０１０５】
本発明のポリウレタン樹脂付着顔料は、水分散性ポリウレタン樹脂（III）と、表面に酸性基を有する顔料（IV）とを、水性媒体中で、２０〜６０℃の温度下において接触させて形成することが好ましく、室温下で接触させて形成することがより好ましい。また、両者の接触時間は０．２５〜１時間が好ましく、攪拌混合して形成することが好ましい。
【０１０６】
本発明のポリウレタン樹脂付着顔料は、固形分換算で、表面に酸性基を有する顔料（IV）１００質量部に対して、水分散性ポリウレタン樹脂（III）を３〜２００質量部含むものであることが好ましく、５〜１５０質量部含むものであることがより好ましく、７〜１００質量部含むものであることがさらに好ましい。
【０１０７】
表面に酸性基を有する顔料（IV）１００質量部に対する水分散性ポリウレタン樹脂（III）の反応量が３質量部未満であると、分散安定性、画像濃度、耐擦過性を向上させ難くなるとともに、溶液全体の増粘を引き起こしやすくなる。また、表面に酸性基を有する顔料（IV）１００質量部に対する水分散性ポリウレタン樹脂（III）の反応量が２００質量部を超えると、表面に酸性基を有する顔料（IV）の質量分率が下がるため、画像濃度が低下しやすくなる。
【０１０８】
本発明のポリウレタン樹脂付着顔料は、アニオン性極性基またはノニオン性極性鎖を有するとともに末端イソシアネート基を有するポリウレタン樹脂（Ｉ）に、水酸基を有する第一級または二級アミン(II)を接触させてなる、分子中に尿素結合を有し末端に水酸基を有する水分散性ポリウレタン樹脂（III）と、表面に酸性基を有する顔料（IV）とを水性媒体中で接触させてなるものである。  
このため、本発明のポリウレタン樹脂付着顔料は、水分散性ポリウレタン樹脂（III）の低極性主鎖が表面に酸性基を有する顔料（IV）に物理的に吸着してなるとともに、水分散性ポリウレタン樹脂（III）の水酸基、アニオン性極性基またはノニオン性極性鎖が水性媒体に対する親和性を発揮し、水分散性ポリウレタン樹脂（III）が一種の顔料分散剤として機能して顔料（IV）を水性媒体中に分散させることから、画像濃度に優れ、顔料の分散安定性や保存安定性、再溶解性を向上させることができる。
また、本発明のポリウレタン樹脂付着顔料は、本発明のポリウレタン樹脂付着顔料を構成する水分散性ポリウレタン樹脂（III）が、ポリウレタン樹脂（Ｉ）の末端イソシアネート基に第一級アミンまたは第二級アミン（II）を接触させて尿素結合を形成してなるものであることから、この尿素結合によって強靭なインク塗膜を形成し、インキ塗膜の耐マーカー性および耐擦過性を向上させることができる。
【０１０９】
次に、本発明の顔料分散組成物について説明する。本発明の顔料分散組成物は、本発明のポリウレタン樹脂付着顔料を含むことを特徴とするものである。
【０１１０】
本発明の顔料分散組成物は、本発明のポリウレタン樹脂付着顔料とともに公知任意の保湿剤、防腐剤、乳化剤、ｐＨ調整剤、消泡剤、塗膜表面平滑剤等の添加剤、水に分散したワックス、樹脂エマルションや、水性分散樹脂等を含むことができる。
【０１１１】
保湿剤としては、グリセリン、ジエチレングリコール、トリエチレングリコール、ジプロピレングリコール、などのポリオキシアルキレンエーテルグリコール或いはポリオキシアルキレンエーテルグリコールのモノアルキルエーテル、ジアルキルエーテル等から選ばれる一種以上を挙げることができる。
【０１１２】
水性分散樹脂としては、アクリルエマルション、ラテックス、水性樹脂等の自己乳化、自己分散性を有する重合系水分散樹脂や、これ等の樹脂を構成するモノマーを乳化剤で乳化ないしは分散して粒子を形成し該粒子内で重合して得られるエマルション型の重合系水分散樹脂を挙げることができる。
【０１１３】
重合系水分散樹脂としては、クロトン酸、イタコン酸．フマル酸、マレイン酸などの不飽和基を持つ酸、およびそのエステル、スチレン、酢酸ビニル、バーサティック酸ビニルエステル、（メタ）アクリル酸、（メタ）アクリル酸エステル、スチレンスルホン酸ソーダなどのビニル重合性モノマーの共重合により得られるものを挙げることができる。
エマルション型の重合系水分散樹脂としては、乳化剤中に上述した重合系水分散樹脂が含有されてなるものを挙げることができる。
【０１１４】
また、水性分散樹脂としては、エポキシエステル樹脂、ビニル変性エポキシ樹脂、高酸価アルキッド樹脂、ビニル変性水性アルキッド樹脂、水性ポリエステル樹脂、水性ポリウレタン樹脂等の自己分散、自己乳化型の樹脂や、これらの樹脂を乳化剤として用いて粒子を形成し、該粒子内で異種のモノマーを重合して得られるコアシェル型のものを挙げることができる。
【０１１５】
エポキシエステル樹脂としては、エポキシ樹脂のエポキシ基、水酸基に不飽和二重結合を有する脂肪酸を反応して得られたエポキシエステルに、酸無水物を反応して得られる、分子内にカルボキシル基を有するポリマーを対イオンで中和して得られるものを挙げることができる。
【０１１６】
ビニル変性エポキシ樹脂としては、エポキシ樹脂のエポキシ基、水酸基に不飽和二重結合を有する脂肪酸を反応して得られたエポキシエステル樹脂の脂肪酸の不飽和二重結合に対して、ビニル重合性モノマーを共重合させて得られるビニル変性エポキシエステル樹脂を挙げることができる。
【０１１７】
高酸価アルキッド樹脂としては、多塩基酸と油脂のアシドリシスによって得られる多価カルボン酸化合物とモノアルコール、ジオール、ポリオールとの縮合反応物などから得られるものを挙げることができる。
【０１１８】
ビニル変性水性アルキッド樹脂としては、多価アルコールと油脂のアルコリシスによって得られる化合物と多塩基酸との縮合によって作製されてなるアルキッド樹脂の油脂成分中の不飽和二重結合に対して、上述した重合系水分散樹脂の原料となるビニル重合性モノマーを共重合させて得られるものを挙げることができる。
【０１１９】
水性ポリエステル樹脂としては、例えば、分子中に水酸基と三級のカルボキシル基を有するジメチロールプロピオン酸、ジメチロールブタン酸などのジアルカノールアルカン酸をジオール成分の一部として二塩基酸と反応させてなるものを挙げることができる。
【０１２０】
水性ポリエステル樹脂は、親水基を導入するポリオキシエチレンエーテルグリコール、三級カルボキシル基含有ポリオール化合物やポリオール、ポリオール同効成分から選ばれる１種以上と、多塩基酸およびそれらの無水物等のうちの１種以上とを縮合反応することによっても得ることができ、酸が分子鎖に導入されたポリエステルは対イオンにより中和することができる。
【０１２１】
上記水性ポリエステル樹脂原料となる三級カルボキシル基含有ポリオール化合物としては、例えば、ジメチロールプロピオン酸、ジメチロールブタン酸、ジメチロール酢酸、ジメチロール酪酸、ジメチロール吉草酸、ジメチロールカプロン酸等のポリヒドロキシカルボン酸類を挙げることができ、これ等のうち、ジメチロールプロピオン酸、ジメチロールブタン酸等のジヒドロキシモノカルボン酸が好ましい。
【０１２２】
上記前記水性ポリエステル樹脂の原料となるポリオールの例を挙げると、エチレングリコール、プロピレングリコール、シクロヘキサン−１，４−ジメタノール、１，３−ブチレングリコール、１，４−ブチレングリコール、ネオペンチルグリコール、１，６−ヘキサンジオール、３−メチル−１，５−ペンタンジオール、２−エチル−１，３−ヘキサンジオール、２−ブチル−２−エチル−１，３−プロパンジオール、２−メチル−１，８ −オクタンジオール、１，９−ノナンジオール、シクロヘキサンジメタノール、ビスフェノールＡ、ビスフェノールＦ、水添ビスフェノールＡ、水添ビスフェノールＦ、ひまし油変性ジオール、ひまし油変性ポリオール等を挙げることができる。
【０１２３】
上記水性ポリエステル樹脂の原料となるポリオール同効成分としては、ブチルグリシジルエーテル、２−エチルヘキシルグリシジルエーテル、ラウリルグリシジルエーテル、デシルグリシジルエーテルおよびステアリルグリシジルエーテル等のアルキルモノグリシジルエーテル類、並びにアルキルグリシジルエステル（製品名カージュラＥ１０：シェルジャパン社製）等モノエポキシ化合物のうちの１種または２種以上が挙げられる。
【０１２４】
上記水性ポリエステル樹脂の原料となる多塩基酸およびそれらの無水物としては、琥珀酸、アジピン酸、アゼライン酸、セバチン酸およびダイマー酸等の脂肪族二塩基酸並びにそれらの無水物、ドデセニル無水琥珀酸、無水フタル酸、イソフタル酸、テレフタル酸および無水トリメリット酸等の芳香族多塩基酸並びにそれらの無水物、無水ヒドロフタル酸およびジメチル−１，４−シクロヘキサンジカルボン酸等の脂環族多塩基酸並びにそれらの無水物等が挙げられる。
【０１２５】
水性分散樹脂として用いられる乳化剤分散型水性分散樹脂としては、樹脂モノマーを乳化剤で乳化ないしは分散して粒子を形成しその粒子内にて重合して得られるエマルション型の重合系水分散樹脂や、上記自己分散型、自己乳化型と称される樹脂を乳化剤にして粒子内で異種のポリマーを重合、形成するコアシェル型エマルションなどを挙げることができる。
上記乳化剤としては、陰イオン乳化剤およびノニオン乳化剤から選ばれる一種以上であることが好ましい。
【０１２６】
水性分散樹脂としては、水等の水性媒体に分散したものが好ましく、水性媒体としては上述したものと同様のものを挙げることができる。
【０１２７】
本発明の顔料分散組成物において、水性分散樹脂の平均粒子径は、１０〜３００ｎｍであることが好ましく、２０〜２５０ｎｍであることがより好ましく、３０〜２００ｎｍであることがさらに好ましい。
なお、本出願書類において、水性分散樹脂の体積平均粒径は、動的光散乱式粒度分布測定装置により測定された、５０％モード径（体積基準積算粒度分布における積算粒度で５０％の粒径（平均粒径Ｄ５０））を意味する。
【０１２８】
本発明の顔料分散組成物は、本発明のポリウレタン樹脂付着顔料とともに水性分散樹脂を含むことにより、耐擦過性、耐マーカー性などの塗膜性能を容易に向上させることもできる。
【０１２９】
水性分散樹脂を添加する場合、本発明の顔料分散体組成物は、水性分散樹脂を、固形分換算で、１〜２０質量％含むものであることが好ましく、２〜１９質量％含むものであることがより好ましく、３〜１８質量％含むものがさらに好ましい。
【０１３０】
本発明の顔料分散組成物は、例えば、攪拌容器中に、攪拌しながら、本発明のポリウレタン樹脂付着顔料を加えつつ、さらに必要に応じて、水性分散樹脂、保湿剤、防腐剤、乳化剤、ｐＨ調整剤、消泡剤、塗膜表面平滑剤等の添加剤、水に分散したワックス、樹脂エマルションなどを添加して、攪拌し、必要に応じて水、水溶性有機溶媒で粘度を調整して、公知任意の濾過方法により濾過することにより製造することができる。
【０１３１】
本発明の顔料分散組成物において、顔料濃度（組成物中における顔料（IV）の質量割合）は、顔料の種類や顔料分散組成物の使用目的に応じて適宜選択することができ、通常は固形分換算で２〜３０質量％であり、インクジェットインク組成物として用いる場合には、２〜１５質量％とすることが適当である。  
【０１３２】
本発明の顔料分散組成物によれば、優れた画像濃度、分散性、保存安定性、再溶解性、インク塗膜の耐マーカー性および耐擦過性を発揮することができる。
【０１３３】
次に、本発明のインクジェットインキ組成物について説明する。
本発明のインクジェットインキ組成物は、本発明のポリウレタン樹脂付着顔料を含むことを特徴とするものである。
本発明のインクジェットインキ組成物は、その用途がインクジェットインキ用途に限定されることを除けば本発明の顔料分散組成物と同様であり、その詳細については上述した内容と同様である。
本発明のインクジェットインキ組成物によれば、優れた画像濃度、分散性、保存安定性、再溶解性、インキ塗膜の耐マーカー性および耐擦過性を発揮することができる。
【実施例】
【０１３４】
以下に本発明の内容を具体的な例を挙げて説明する。ただし、本発明はこれら実施例の内容に限定されるものではない。
【０１３５】
（水分散性ポリウレタン樹脂Ａの合成）
攪拌棒、窒素吹き込み管および玉入れ冷却管付きのフラスコに、メチルエチルケトン（ＭＥＫ）を２４０質量部、ジメチロールプロピオン酸を３１．１質量部 [２．３モル比]、ポリテトラメチレンエーテルグリコールＰＴＧ−Ｌ１０００（数平均分子量１０２８、保土谷化学工業（株）製）を８２．９質量部［０．８モル比］、テトラヒドロフラン−ネオペンチルグリコール共重合体ＰＴＸＧ−１８００（数平均分子量１８５０、旭化成せんい（株）製）を９３．２質量部 [０．５モル比]、ポリエチレンエーテルグリコール＃１０００（日油（株）製、数平均分子量１０１１）を４０．８質量部[０．４モル比]加えるとともに、イソホロンジイソシアネート（住化バイエルウレタン社製デスモジュールI）を１１２質量部[５．０モル比]加え、６５℃にて６時間反応させ、アニオン性極性基およびノニオン性極性鎖を有するとともに末端イソシアネート基（ＮＣＯ基）を有するポリイソシアネートポリウレタン樹脂（Ｉ）を合成した。
このときの反応溶液中ＮＣＯ基のモル数に対する水酸基（ＯＨ基）のモル数の比（ＯＨ基のモル数／ＮＣＯ基のモル数）は４／５で、ＮＣＯ基の質量％は１．５８％であった。
【０１３６】
さらに、水酸基を有する第一級アミンまたは第二級アミン(II)として４−メチルアミノブタノールを１８．６質量部［０．８モル比］加えるとともに、メチルエチルケトン（ＭＥＫ）を２００質量部加え、７０℃にて２時間反応させた。このとき、反応物の反応溶液中のイソシアネート基の質量％は０．０１％、固形分酸価は３８．２ｍｇＫＯＨ／ｇであった。
その後、３５℃まで冷却してＮ−メチルモルホリン２５質量部を加えて３０分間攪拌し、イオン交換水中に転相した。エバポレーターにて反応溶媒であるＭＥＫを溜去することにより、末端に水酸基末端を有するとともに、ポリマー鎖中に尿素結合およびノニオン性極性鎖を有する水分散性ポリウレタン樹脂Ａを得た。
得られた水分散性ポリウレタン樹脂Ａは、不揮発分の含有割合が３０．０質量％、ガードナー気泡粘度：Ａ−Ｂ、ＧＰＣによる数平均分子量が３５７２、質量平均分子量が１０８７０であるものであった。
【０１３７】
（水分散性ポリウレタン樹脂Ｂの合成）
撹拌棒、窒素ガス吹き込み管および玉入れ冷却管付きのフラスコにメチルエチルケトン（ＭＥＫ）を２４０質量部、ジメチロールプロピオン酸を３４．０質量部 [２．６モル比]、ポリテトラメチレンエーテルグリコールＰＴＧ−Ｌ１０００（数平均分子量１０２８、保土谷化学工業（株）製）を８０．２質量部［０．８モル比］、クラレポリエステルジオールＰ−１０５０（数平均分子量９９４、（株）クラレ製）を９０．２質量部 [０．９モル比]、ポリエチレンエーテルグリコール＃１０００（日本油脂社製、数平均分子量１０１１）を６９．０質量部[０．７モル比]加えるとともに、イソホロンジイソシアネート（住化バイエルウレタン社製デスモジュールＩ）を８６．７質量部[４．０モル比]加え、６５℃にて６時間反応させ、アニオン性極性基およびノニオン性極性鎖を有するとともに水酸基末端を有するポリウレタン樹脂を合成した。
このときの反応溶液のイソシアネート基の質量％は０．０１質量％であった。この反応物の固形分酸価は３９．７ｍｇＫＯＨ／ｇであった。
【０１３８】
その後、３５℃まで冷却し、Ｎ−メチルモルホリン２６質量部を加えて３０分間攪拌した後、イオン交換水中に転相し、エバポレーターにてＭＥＫを溜去することで、末端に水酸基を有するとともにノニオン性極性鎖を有する水分散性ポリウレタン樹脂Ｂを得た。
得られた水分散性ポリウレタン樹脂Ｂは、ポリマー鎖中に尿素結合を有さず、不揮発分３０．１質量％、ガードナー気泡粘度：Ｂ−Ｃ、ＧＰＣによる数平均分子量２８７０、質量平均分子量９８２８、ＮＣＯ基のモル数に対するＯＨ基のモル数の比（ＯＨ基のモル数／ＮＣＯ基のモル数）が６／５であるものであった。
【０１３９】
（実施例１）ポリウレタン樹脂付着黒色顔料１の作製
表面に酸性基を有する顔料（IV）として、表面に酸性基を有するカーボンブラック顔料であるＡｑｕａＢｌａｃｋ（登録商標）１６２(東海カーボン（株）製、固形分濃度１９．３質量％、カルボキシル基当量８００マイクロモル／ｇ)１０００質量部に対して、水分散性ポリウレタン樹脂（III）として上記水分散性ポリウレタン樹脂Ａ（不揮発分３０．０質量％）３２２質量部を添加し、４０℃で６０分間攪拌することにより、固形分濃度２２質量％のポリウレタン樹脂付着顔料１の水分散液を得た。
得られたポリウレタン樹脂付着顔料１において、水分散性ポリウレタン樹脂（III）に対する顔料（IV）の質量比（顔料（IV）の質量／水分散ポリウレタン樹脂（III）の質量）は、固形分換算で１００／５０であった。
【０１４０】
＜インクジェットインキ組成物の作製＞
上記樹脂付着顔料の分散液を、表１に示す組成になるように秤量し、さらに、表１に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１４１】
（実施例２）ポリウレタン樹脂付着イエロー顔料１の作製
表面に酸性基を有する顔料（IV）として、ＣＡＢ−Ｏ−ＪＥＴ（登録商標）２７０Ｙ(キャボット社製、固形分濃度１１．０質量％)１０００質量部に対して、水分散性ポリウレタン樹脂（III）として上記水分散性ポリウレタン樹脂Ａ（不揮発分３０．０質量％）１８３．３質量部を添加し、４０℃で６０分間攪拌することにより、固形分濃度１３．９質量％であるポリウレタン樹脂付着イエロー顔料１の水分散液を得た。
得られたポリウレタン樹脂付着イエロー顔料１において、水分散性ポリウレタン樹脂（III）に対する表面に酸性基を有する顔料（IV）の質量比（表面に酸性基を有する顔料（IV）の質量／水分散ポリウレタン樹脂（III）の質量）は、固形分換算で１００／５０であった。
【０１４２】
＜インクジェットインキ組成物の作製＞
上記樹脂付着顔料の分散液を、表１に示す組成になるように秤量し、さらに、表１に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１４３】
（実施例３）ポリウレタン樹脂付着マゼンタ顔料１の作製
表面に酸性基を有する顔料（IV）として、ＣＡＢ−Ｏ−ＪＥＴ（登録商標）２６５Ｍ(キャボット社製、固形分濃度１１．０質量％)１０００質量部に対して、水分散性ポリウレタン樹脂（III）として上記水分散性ポリウレタン樹脂Ａ（不揮発分３０．０質量％）１８３．３質量部を添加し、４０℃で６０分間攪拌することにより、固形分濃度１３．９質量％であるポリウレタン樹脂付着マゼンタ顔料１の水分散液を得た。
得られたポリウレタン樹脂付着マゼンタ顔料１において、水分散性ポリウレタン樹脂（III）に対する表面に酸性基を有する顔料（IV）の質量比（表面に酸性基を有する顔料（IV）の質量／水分散ポリウレタン樹脂（III）の質量）は、固形分換算で１００／５０であった。
【０１４４】
＜インクジェットインキ組成物の作製＞
上記樹脂付着顔料の分散液を、表１に示す組成になるように秤量し、さらに、表１に示す組成になるように、１，５−ペンタジオール、グリセリン、ジエチレングリコールジエチルエーテル、シックナー６２１Ｎ（サンノプコ（株）製）、オルフィンＥ１０１０（日信化学工業(株)製）をそれぞれ秤量して、常温にて６０分間攪拌することにより、顔料濃度が５質量％（固形分濃度７．５質量％）であるインクジェットインキ組成物を作製した。
【０１４５】
（実施例４）ポリウレタン樹脂付着シアン顔料１の作製
表面に酸性基を有する顔料（IV）として、ＣＡＢ−Ｏ−ＪＥＴ（登録商標）２５０Ｃ(キャボット社製、固形分濃度１１．０質量％)１０００質量部に対して、水分散性ポリウレタン樹脂（III）として上記水分散性ポリウレタン樹脂Ａ（不揮発分３０．０質量％）１８３．３質量部を添加し、４０℃で６０分間攪拌することにより、固形分濃度１３．９質量％であるポリウレタン樹脂付着シアン顔料１の水分散液を得た。
得られたポリウレタン樹脂付着シアン顔料１において、水分散性ポリウレタン樹脂（III）に対する表面に酸性基を有する顔料（IV）の質量比（表面に酸性基を有する顔料（IV）の質量／水分散ポリウレタン樹脂（III）の質量）は、固形分換算で１００／５０であった。
【０１４６】
＜インクジェットインキ組成物の作製＞
上記樹脂付着顔料の分散液を、表１に示す組成になるように秤量し、さらに、表１に示す組成になるように、１，５−ペンタジオール、グリセリン、ジエチレングリコールジエチルエーテル、シックナー６２１Ｎ（サンノプコ（株）製）、オルフィンＥ１０１０（日信化学工業(株)製）をそれぞれ秤量して、常温にて６０分間攪拌することにより、顔料濃度が５質量％（固形分濃度７．５質量％）であるインクジェットインキ組成物を作製した。
【０１４７】
（比較例１）ポリウレタン樹脂付着黒色顔料２の作製
表面に酸性基を有する顔料（IV）として、カーボンブラック顔料であるＡｑｕａＢｌａｃｋ（登録商標）１６２(東海カーボン（株）製、固形分濃度１９．３質量％、カルボキシル基当量８００マイクロモル／ｇ)１０００質量部に対して、上記水分散性ポリウレタン樹脂Ｂ（不揮発分３０．１質量％）３２０．６質量部を添加し、４０℃で６０分間攪拌することにより、固形分濃度２１．９質量％であるポリウレタン樹脂付着黒色顔料２の水分散液を得た。
得られたポリウレタン樹脂付着黒色顔料２において、水分散性ポリウレタン樹脂Ｂに対する表面に酸性基を有する顔料（IV）の質量比（表面に酸性基を有する顔料（IV）の質量／水分散ポリウレタン樹脂Ｂの質量）は、固形分換算で１００／５０であった。
【０１４８】
＜インクジェットインキ組成物の作製＞
上記樹脂付着顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１４９】
（比較例２）ポリウレタン樹脂付着イエロー顔料２の作製
表面に酸性基を有する顔料（IV）として、ＣＡＢ−Ｏ−ＪＥＴ（登録商標）２７０Ｙ(キャボット社製、固形分濃度１１．０質量％)１０００質量部に対して、上記水分散性ポリウレタン樹脂Ｂ（不揮発分３０．１質量％）１８２．７質量部を添加し、４０℃で６０分間攪拌することにより、固形分濃度１３．９質量％であるポリウレタン樹脂付着イエロー顔料２の水分散液を得た。
得られたポリウレタン樹脂付着イエロー顔料２において、水分散性ポリウレタン樹脂Ｂに対する表面に酸性基を有する顔料（IV）の質量比（表面に酸性基を有する顔料（IV）の質量／水分散ポリウレタン樹脂Ｂの質量）は、固形分換算で１００／５０であった。
【０１５０】
＜インクジェットインキ組成物の作製＞
上記樹脂付着顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１５１】
（比較例３）ポリウレタン樹脂付着マゼンタ顔料２の作製
表面に酸性基を有する顔料（IV）として、ＣＡＢ−Ｏ−ＪＥＴ（登録商標）２６５Ｍ(キャボット社製、固形分濃度１１．０質量％)１０００質量部に対して、上記水分散性ポリウレタン樹脂Ｂ（不揮発分３０．１質量％）１８２．７質量部を添加し、４０℃で６０分間攪拌することにより、固形分濃度１３．９質量％であるポリウレタン樹脂付着マゼンタ顔料２の水分散液を得た。
得られたポリウレタン樹脂付着マゼンタ顔料２において、水分散性ポリウレタン樹脂Ｂに対する表面に酸性基を有する顔料（IV）の質量比（表面に酸性基を有する顔料（IV）の質量／水分散ポリウレタン樹脂Ｂの質量）は、固形分換算で１００／５０であった。
【０１５２】
＜インクジェットインキ組成物の作製＞
上記樹脂付着顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１５３】
（比較例４）ポリウレタン樹脂付着シアン顔料２の作製
表面に酸性基を有する顔料（IV）として、ＣＡＢ−Ｏ−ＪＥＴ（登録商標）２５０Ｃ(キャボット社製、固形分濃度１１．０質量％)１０００質量部に対して、上記水分散性ポリウレタン樹脂Ｂ（不揮発分３０．１質量％）１８２．７質量部を添加し、４０℃で６０分間攪拌することにより、固形分濃度１３．９質量％であるポリウレタン樹脂付着シアン顔料２の水分散液を得た。
得られたポリウレタン樹脂付着シアン顔料２において、水分散性ポリウレタン樹脂Ｂに対する表面に酸性基を有する顔料（IV）の質量比（表面に酸性基を有する顔料（IV）の質量／水分散ポリウレタン樹脂Ｂの質量）は、固形分換算で１００／５０であった。
【０１５４】
＜インクジェットインキ組成物の作製＞
上記樹脂付着顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１５５】
（比較例５）スチレンアクリル樹脂添加黒色顔料３の作製
表面に酸性基を有する顔料（IV）として、ＡｑｕａＢｌａｃｋ（登録商標）１６２ (固形分濃度１９．２質量％、カルボキシル基当量８００マイクロモル／ｇ)１０００質量部に対し、スチレン−アクリル樹脂エマルジョンであるジョンクリル６１J（不揮発分３０．６質量％、ＢＡＳＦジャパン製）を３１３．７質量部添加し、６０分間攪拌することにより、固形分濃度２１．９質量％であるスチレンアクリル樹脂添加黒色顔料３の水分散液を得た。
得られたスチレンアクリル樹脂添加黒色顔料３において、スチレンアクリル樹脂に対する表面に酸性基を有する顔料（IV）の質量比（表面に酸性基を有する顔料（IV）の質量／スチレンアクリル樹脂の質量）は、固形分換算で１００／５０であった。
【０１５６】
＜インクジェットインキ組成物の作製＞
上記樹脂添加顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１５７】
（比較例６）スチレンアクリル樹脂添加イエロー顔料３の作製
表面に酸性基を有する顔料（IV）として、ＣＡＢ−Ｏ−ＪＥＴ（登録商標）２７０Ｙ(キャボット社製、固形分濃度１１．０質量％)１０００質量部に対して、スチレン−アクリル樹脂エマルジョンであるジョンクリル６１J（不揮発分３０．６質量％、ＢＡＳＦジャパン製）を１７９．７質量部添加し、６０分間攪拌することにより、固形分濃度１４．０質量％であるスチレンアクリル樹脂添加イエロー顔料３の水分散液を得た。
得られたスチレンアクリル樹脂添加イエロー顔料３において、スチレンアクリル樹脂に対する表面に酸性基を有する顔料（IV）の質量比（表面に酸性基を有する顔料（IV）の質量／スチレンアクリル樹脂の質量）は、固形分換算で１００／５０であった。
【０１５８】
＜インクジェットインキ組成物の作製＞
上記樹脂添加顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１５９】
（比較例７）スチレンアクリル樹脂添加マゼンタ顔料３の作製
表面に酸性基を有する顔料（IV）として、ＣＡＢ−Ｏ−ＪＥＴ（登録商標）２６５Ｍ(キャボット社製、固形分濃度１１．０質量％)１０００質量部に対して、スチレン−アクリル樹脂エマルジョンであるジョンクリル６１J（不揮発分３０．６質量％、ＢＡＳＦジャパン製）を１７９．７質量部添加し、６０分間攪拌することにより、固形分濃度１４．０質量％であるスチレンアクリル樹脂添加マゼンタ顔料３の水分散液を得た。
得られたスチレンアクリル樹脂添加マゼンタ顔料３において、スチレンアクリル樹脂に対する表面に酸性基を有する顔料（IV）の質量比（表面に酸性基を有する顔料（IV）の質量／スチレンアクリル樹脂の質量）は、固形分換算で１００／５０であった。
【０１６０】
＜インクジェットインキ組成物の作製＞
上記樹脂添加顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１６１】
（比較例８）スチレンアクリル樹脂添加シアン顔料３の作製
表面に酸性基を有する顔料（IV）として、ＣＡＢ−Ｏ−ＪＥＴ（登録商標）２５０Ｃ(キャボット社製、固形分濃度１１．０質量％)１０００質量部に対して、スチレン−アクリル樹脂エマルジョンであるジョンクリル６１J（不揮発分３０．６質量％、ＢＡＳＦジャパン製）を１７９．７質量部添加し、６０分間攪拌することにより、固形分濃度１４．０質量％であるスチレンアクリル樹脂添加シアン顔料３の水分散液を得た。
得られたスチレンアクリル樹脂添加シアン顔料３において、スチレンアクリル樹脂に対する表面に酸性基を有する顔料（IV）の質量比（表面に酸性基を有する顔料（IV）の質量／スチレンアクリル樹脂の質量）は、固形分換算で１００／５０であった。
【０１６２】
＜インクジェットインキ組成物の作製＞
上記樹脂添加顔料の分散液を、表２に示す組成になるように秤量し、さらに、表２に示す組成になるように、１，５−ペンタジオール、グリセリン、ジエチレングリコールジエチルエーテル、シックナー６２１Ｎ（サンノプコ（株）製）、オルフィンＥ１０１０（日信化学工業（株）製）をそれぞれ秤量して、常温にて６０分間攪拌することにより、顔料濃度が５質量％（固形分濃度７．５質量％）であるインクジェットインキ組成物を作製した。
【０１６３】
【表１】
2014224174.tif 000005
（表１において、「黒色顔料１」は、ポリウレタン樹脂付着黒色顔料１を意味するものとし、「イエロー顔料１」は、ポリウレタン樹脂付着イエロー顔料１を意味するものとし、「マゼンタ顔料１」は、ポリウレタン樹脂付着マゼンタ顔料１を意味するものとし、「シアン顔料１」は、ポリウレタン樹脂付着シアン顔料１を意味するものとする。）
【０１６４】
【表２】
2014224174.tif 000006
（表２において、「黒色顔料２」は、ポリウレタン樹脂付着黒色顔料２を意味するものとし、「イエロー顔料２」は、ポリウレタン樹脂付着イエロー顔料２を意味するものとし、「マゼンタ顔料２」は、ポリウレタン樹脂付着マゼンタ顔料２を意味するものとし、「シアン顔料２」は、ポリウレタン樹脂付着シアン顔料２を意味するものとする。また、表２において、「黒色顔料３」は、スチレンアクリル樹脂添加黒色顔料３を意味するものとし、「イエロー顔料３」は、スチレンアクリル樹脂添加イエロー顔料３を意味するものとし、「マゼンタ顔料３」は、スチレンアクリル樹脂添加マゼンタ顔料３を意味するものとし、「シアン顔料３」は、スチレンアクリル樹脂添加シアン顔料３を意味するものとする。）
【０１６５】
実施例１〜実施例４、比較例１〜比較例８で得られた各インクジェットインキ組成物において、画像濃度、保存安定性、耐マーカー性、耐擦過性を以下の評価基準により評価した。結果を表３および表４に示す。
【０１６６】
＜画像濃度評価＞
実施例１〜実施例４および比較例１〜比較例８で作製されたインクジェットインキ組成物を、各々インクカートリッジに充填し、インクジェットプリンターＥＭ−９３０Ｃ(セイコーエプソン（株）製)でコートボール紙ＯＫボール（王子製紙（株）製）に印字を行い、画像サンプルを反射型光学色濃度計（日本平版機材（株）販売  Ｘ-Ｒｉｔe Ｉｎｃ.製  Ｘ−Ｒｉｔｅ  ５０４）で２０回濃度測定して算出したＯ.Ｄ.平均値を下記基準で評価することにより、画像濃度評価を行った。
「○」評価 ：黒色顔料      １．３以上
イエロー顔料  １．３以上
マゼンタ顔料  １．８以上
シアン顔料    １．９以上
「△」評価 ：黒色顔料      １．２５以上１．３未満
イエロー顔料  １．２５以上１．３未満
マゼンタ顔料  １．７５以上１．８未満
シアン顔料    １．８５以上１．９未満
「×」評価 ：黒色顔料      １．２５未満
イエロー顔料  １．２５未満
マゼンタ顔料  １．７５未満
シアン顔料    １．８５未満
【０１６７】
＜保存安定性評価＞
上記顔料濃度５．０質量％に濃度調製した各インクジェットインキ組成物を密閉式ガラス瓶に入れ、インキュベーターにおいて７０℃で４週間保存して、試験前後における粘度（ｍＰａ・ｓ）および粒径（ｎｍ）をそれぞれ測定し、以下の基準により、保存安定性評価を行った。
○：４周間経過時まで粘度（または粒径）の変化率が−５％〜＋５％の範囲内にある。  
△：４周間経過時の粘度（または粒径）の変化率が−５％〜＋５％の範囲外にあるが、−１０％〜＋１０％の範囲内にある。
× : ４周間経過時の粘度（または粒径）の変化率が−１０％〜＋１０％の範囲外にある。
【０１６８】
＜耐マーカー性＞
上記顔料濃度５．０質量％に濃度調製した各インクジェットインキ組成物をカートリッジに充填し、インクジェットプリンターＥＭ−９３０Ｃ(セイコーエプソン（株）製)で普通紙上に印字した後、印字部の文字上をコクヨ（株）製ラインマーカーペン（ＰＭ−Ｌ１０３ＹまたはＰＭ−Ｌ１０３Ｂ）で線を描き、以下の基準により耐マーカー性を評価した。
○：印字部が汚れない。
△：印字部や文字の周りにわずかに汚れ、滲みが認められる。
×：印字部が滲み印字部以外が汚れる。
【０１６９】
＜耐擦過性＞
上記５．０質量％に濃度調製した各インクジェットインキ組成物をカートリッジに充填し、インクジェットプリンターＥＭ−９３０Ｃ(セイコーエプソン（株）製)で普通紙上にベタ印刷した後、ベタ印字部の上を、ＪＩＳ Ｌ ０８０３に準拠した綿布（ＪＩＳ染色堅ろう度試験用カナキン３号、財団法人日本規格協会製）を取り付けたＳＤＬ  ＡＴＬＡＳ社製ＡＡＴＣＣクロックメーターＣＭ−５にて１０回擦過し、以下の基準により評価した。
○：綿布が汚れない。
△：綿布わずかに汚れる。
×：綿布が汚れる。
【０１７０】
【表３】
2014224174.tif 000007
【０１７１】
【表４】
2014224174.tif 000008
【０１７２】
表３より、実施例１〜実施例４で得られたインクジェットインキ組成物は、それぞれ、分子中に尿素結合を有し末端に水酸基を有する特定の水分散性ポリウレタン樹脂（III）と表面に酸性基を有する顔料（IV）とを接触させてなるポリウレタン樹脂付着顔料を用いてなるものであることから、優れた分散性を発揮して、画像濃度に優れ、保存安定性に優れるものであるとともに、耐マーカー性や耐擦過性に優れたインク塗膜を形成し得るものであることが分かる。
【０１７３】
一方、表４より、比較例１〜比較例８で得られたインクジェットインキ組成物は、末端水酸基を有するが分子中に尿素結合を有さない水分散性ポリウレタン樹脂Ｂと表面に酸性基を有する顔料（IV）とを接触させてなるポリウレタン樹脂付着顔料を用いてなるものであるか（比較例１〜比較例４）、スチレンーアクリル樹脂と表面に酸性基を有する顔料（IV）とを接触させてなるスチレン−アクリル樹脂添加顔料を用いてなるものである（比較例５〜比較例８）ことから、保存安定性、耐マーカー性および耐擦過性に劣るものである（比較例１〜比較例４）か、画像濃度、保存安定性、耐マーカー性および耐擦過性に劣るものである（比較例５〜比較例８）であることが分かる。
【産業上の利用可能性】
【０１７４】
本発明によれば、顔料分散組成物に使用したときに、優れた画像濃度、分散性および保存安定性を発揮するとともに、耐マーカー性や耐擦過性に優れるインク塗膜を形成し得るポリウレタン樹脂付着顔料を提供するとともに、顔料分散組成物およびインクジェットインク組成物を提供することができる。